(57)【要約】  本発明は、青色半導体レーザを含む光源を使用した光ヘッド装置において、ＣＤ、ＣＶＤを再生・記録するレーザ光の光路内で使用するために最適化された材料を用いた光学部品を用いたときの、耐久性の低下を抑制することを課題とする。第１透明基板１および第２透明基板２は、その間に高分子液晶からなる凹凸部５、その凹凸を充填する充填接着剤７および使用波長の１／４に相当するリターデーションを有する位相板６を挟持している。第１透明基板１の、凹凸部５と反対側の表面全面には無機の光学多層膜３が、第２透明基板２の、凹凸部５と反対側の表面全面には無機の光学多層膜４が成膜されている。光学多層膜４を形成することにより、第２の透明基板２に入射する４００〜４１０ｎｍの光を、光学多層膜に入射する光の強度の２０％以下に低減する。
2008001636.tif 000002
【特許請求の範囲】
【請求項１】
少なくとも一部が有機材料からなるレーザ光用光学部品であって、少なくともひとつの光入射面の実質的に全面に亘って、波長４００〜４１０ｎｍの光の透過率が２０％以下でありかつ波長６００〜８００ｎｍの光の透過率が６０％以上である青色光遮断手段が設けられているレーザ光用光学部品。
【請求項２】
少なくとも一部が有機材料からなるレーザ光用光学部品であって、少なくともひとつの光入射面の実質的に全面に亘って、波長４００〜４１０ｎｍの光の透過率が２０％以下でありかつ波長６４０〜６９０ｎｍおよび波長７６０〜８００ｎｍの光の透過率が６０％以上である青色光遮断手段が設けられているレーザ光用光学部品。
【請求項３】
青色光遮断手段は、少なくともひとつの光入射面の実質的に全面に亘って、波長４００〜４１０ｎｍの光の透過率が２０％以下であり、前記光入射面と対向する面の波長４００〜４１０ｎｍの光の透過率が６０％以上である請求項１または２に記載のレーザ光用光学部品。
【請求項４】
青色光遮断手段は、レーザ光用光学部品の光入射面に接して設けられている請求項１から３いずれか１項記載のレーザ光用光学部品。
【請求項５】
青色光遮断手段は、レーザ光用光学部品の光入射面に設けられた無機多層膜である請求項４記載のレーザ光用光学部品。
【請求項６】
レーザ光用光学部品に含まれる有機材料は高分子液晶である請求項１から５いずれか１項記載のレーザ光用光学部品。
【請求項７】
青色光遮断手段が設けられている光入射面とは異なる少なくともひとつの光入射面の、波長３５０〜３７５ｎｍの光の透過率が２０％以上である請求項１から６いずれか１項記載レーザ光用光学部品。
【請求項８】
レーザ光用光学部品はホログラムである請求項１から７いずれか１項記載のレーザ光用光学部品。
【請求項９】
レーザ光用光学部品は、波長４００〜４１０ｎｍのレーザ光および波長６００ｎｍ以上のレーザ光を使用する光ヘッド装置の光学系として用いられ、波長６００ｎｍ以上のレーザ光の光路内で、かつ波長４００〜４１０ｎｍのレーザ光の光路外である部分に配置されるレーザ光用光学部品である請求項１から８いずれか１項に記載のレーザ光用光学部品。
【発明の詳細な説明】
【技術分野】
【０００１】
本発明は、レーザ光用光学部品およびそれを用いた光ヘッド装置に関するものである。
【背景技術】
【０００２】
ＢＤ（Ｂｌｕ−ｒａｙあるいはＨＤ−ＤＶＤを代表とする青色半導体レーザで再生および／または記録する次世代ＤＶＤ）、ＤＶＤ、ＣＤ等の異なる規格の光記録媒体の情報の再生および／または記録（以下、「再生および／または記録」を「再生・記録」と略記する。）する互換光ヘッド装置において、装置の小型、軽量化の開発が盛んに行なわれている。【０００３】
規格が異なるＢＤ、ＤＶＤおよびＣＤでは、その再生・記録に用いられるレーザ光の波長が異なる。ＢＤでは４０５ｎｍ波長帯、ＤＶＤでは６６０ｎｍ波長帯、ＣＤでは７８５ｎｍ波長帯のレーザ光が用いられる。これら異なる規格の光記録媒体を交換して使用する互換光ヘッド装置を小型、軽量化するために、上述の３つの波長帯のレーザ光を出力する３波長半導体レーザが開発されている。【０００４】
かかる互換光ヘッド装置においては、ＣＤ、ＤＶＤを再生・記録するレーザ光の光路内に配置される光学部品と、ＢＤを再生・記録するレーザ光の光路内に配置される光学部品とでは、その使用する材料を異ならせる場合がある。ＣＤ、ＤＶＤ用途には、ＤＶＤ、ＣＤ波長帯の光に対しては耐久性と高性能とを両立した材料が既に開発されているが、その同じ材料がＢＤ用途では、青色（ＢＤ）の波長帯の光に対しては、必ずしも耐久性が充分ではない場合がある。逆に、ＢＤ用の耐光性が優れた材料を、ＤＶＤ、ＣＤ用に用いる場合には、ＤＶＤ、ＣＤ用としては、まだ性能面では不充分な場合がある。【０００５】
たとえば、偏光性の回折格子に用いる高分子液晶のうち、ＢＤを再生・記録する青色半導体レーザに対する耐久性が高い材料は、屈折率異方性があまり高くなく、必要な回折効率を得るためには、高分子液晶層を厚くする、などの必要がある。【０００６】
ＣＤ、ＤＶＤ用途で耐久性と特性とを両立させた材料の例として、特許文献１がある。また、ＢＤ用途で、屈折率異方性はさほど高くないが、耐久性を高めた材料の例として、特許文献２がある。【０００７】
【特許文献１】特開２００１−２２０５８３号公報
【特許文献２】国際公開第２００６／００１０９６号パンフレット
【発明の開示】
【発明が解決しようとする課題】
【０００８】
ＣＤ、ＤＶＤを再生・記録するレーザ光の光路内で使用するために最適化された材料を用いた光学部品であっても、ＣＤ、ＤＶＤ、ＢＤの３波長互換光ヘッド装置の、ＣＤ、ＤＶＤを再生・記録するレーザ光の光路内で用いると、従来のＣＤ、ＤＶＤ互換光ヘッド装置内で用いたときよりも耐久性が劣る、という現象があることがわかった。すなわち、ＣＤ、ＤＶＤを再生・記録するレーザ光の光路内で使用するために最適化された材料を用いた光学部品であっても、ＣＤ、ＤＶＤ、ＢＤの３波長互換光ヘッド装置のなかでは、本来の耐久性および特性が発揮できていない。【０００９】
本発明は、青色半導体レーザを含む光源を使用した３波長互換光ヘッド装置において、ＣＤ、ＤＶＤを再生・記録するレーザ光の光路内で使用するために最適化された材料を用いた光学部品を用いたときの、耐久性の低下を抑制するためになされたものである。
【課題を解決するための手段】
【００１０】
本発明は、少なくとも一部が有機材料からなるレーザ光用光学部品であって、少なくともひとつの光入射面の実質的に全面に亘って、波長４００〜４１０ｎｍの光の透過率が２０％以下でありかつ波長６００〜８００ｎｍの光の透過率が６０％以上である青色光遮断手段が設けられているレーザ光用光学部品を提供する。また、少なくとも一部が有機材料からなるレーザ光用光学部品であって、少なくともひとつの光入射面の実質的に全面に亘って、波長４００〜４１０ｎｍの光の透過率が２０％以下でありかつ波長６４０〜６９０ｎｍおよび波長７６０〜８００ｎｍの光の透過率が６０％以上である青色光遮断手段が設けられているレーザ光用光学部品を提供する。【００１１】
この構成により、本発明は、青色半導体レーザを含む光源を使用した光ヘッド装置において、ＣＤ、ＤＶＤを再生・記録するレーザ光の光路内で使用するために最適化された材料を用いた光学部品を用いたとしても耐久性の低下を抑制することができる。【００１２】
また、青色光遮断手段は、少なくともひとつの光入射面の実質的に全面に亘って、波長４００〜４１０ｎｍの光の透過率が２０％以下であり、前記光入射面と対向する面の波長４００〜４１０ｎｍの光の透過率が６０％以上である上記のレーザ光用光学部品を提供する。【００１３】
この構成により、波長４００〜４１０ｎｍの光が透過率の低い光入射面から入射し、光量を低減されてレーザ光用光学部品を透過しても対向する面の透過率が高いことから、入射光はレーザ光用光学部品内で発振することがないので、耐久性の低下をさらに抑制することができる。【００１４】
また、青色光遮断手段は、レーザ光用光学部品の光入射面に設けられた無機多層膜である上記のレーザ光用光学部品を提供する。【００１５】
この構成により、波長６００〜８００ｎｍの光の透過率を実用上充分に高めながら、波長４００〜４１０ｎｍの光の透過率を充分に低くすることができる。【００１６】
さらに、青色光遮断手段が設けられている光入射面とは異なる少なくともひとつの光入射面の、波長３５０〜３７５ｎｍの光の透過率が２０％以上である上記のレーザ光用光学部品を提供する。【００１７】
この構成により、光学部品の製造工程で、波長３５０ｎｍ〜３７５ｎｍ程度の紫外線を照射して紫外線硬化するなどの工程を採用することができるようになる。
【発明の効果】
【００１８】
本発明のレーザ光用光学部品によれば、青色半導体レーザを含む光源を使用した光ヘッド装置における、ＣＤ、ＤＶＤを再生・記録するレーザ光の光路内で使用するために最適化された材料を用いた光学部品を用いたときの耐久性の低下を抑制できる。
【図面の簡単な説明】
【００１９】
【図１】本発明の光学部品である偏光ホログラムの断面図
【図２】本発明の実施例における光学特性の劣化を示すグラフ
【図３】本発明の比較例における光学特性の劣化を示すグラフ
【図４】本発明の光学部品を用いた光ヘッド装置の光学配置の一例を示した概念図
【符号の説明】
【００２０】
１、２  透明基板
３、４  光学多層膜
５  凹凸部
６  位相板
７  充填接着剤
【発明を実施するための最良の形態】
【００２１】
有機材料は、一般に、光学特性の設計に自由度が大きいという特徴がある。したがって、少なくとも一部が有機材料からなり、これを構成要素とする光学部品は、部材の光学特性の設計に自由度が大きく、使用する光学装置それぞれに応じた最適の光学特性が得られやすい。【００２２】
このような有機材料のうち、特に、液晶材料は、一般に複屈折性を有すること、また電界、磁界等の外場によってその複屈折性の大きさや方向を制御できることにより、光学部品として非常に応用範囲が広い。また、液晶性を有するモノマー、オリゴマーを重合した高分子液晶材料は、重合時の液晶の配向方向を制御することにより、高分子液晶材料の屈折率異方性の方向を自由に制御できるため、光学部品を構成する材料として非常に有用である。【００２３】
本発明のひとつの特徴は、本発明の光学部品は青色光遮断手段を備えていることである。青色光遮断手段の光透過特性は、波長４００〜４１０ｎｍの光については透過率２０％以下であり、かつ波長６００〜８００ｎｍの光については透過率６０％以上である。本発明者らは、青色半導体レーザを含む光源を使用した光ヘッド装置において、ＣＤ、ＤＶＤを再生・記録するレーザ光の光路内で使用するために最適化された材料を用いた光学部品を用いたときの耐久性の低下の原因について鋭意検討した。結果として、青色レーザの迷光がＣＤ、ＤＶＤ用の光学部品に到達し、それが光学部品に使用されている有機材料の劣化を招いていることを知見した。【００２４】
よって、光学部品の入射面で選択的に青色光を遮断することにより、青色の迷光が光学部品を構成する有機材料部分に届くことを抑制し、有機材料の劣化を抑えることができる。波長４００〜４１０ｎｍの光の透過率は、好ましくは５％以下であり、より好ましくは１％以下である。また、波長６００〜８００ｎｍの光の透過率は、好ましくは８０％以上であり、より好ましくは９０％以上である。また、波長６００〜８００ｎｍの波長帯を狭くした方が、遮光手段の設計自由度が増えて好ましい場合には、ＤＶＤで実質的に使用される波長帯６４０〜６９０ｎｍ、ＣＤでは７６０〜８００ｎｍなどと、６００〜８００ｎｍより狭い波長帯のみの透過率を８０％以上、さらに好ましくは９０％以上としてもよい。【００２５】
本発明における青色光遮断手段は、光学部品の光入射面の実質的に全面に亘って設けられている。ここで、「実質的に全面」とは、迷光の光学部品への入射が抑制され、有機材料の寿命を長くし、実用に耐えるようにすることができる程度の全面であればよい。迷光は、光学部品の光入射側から光学部品に入射する場合が多いので、少なくとも光学部品の青色光源側の光入射面には青色光遮断手段を設けることが好ましい。ただし、光学部品の青色光源側以外の光入射面についても実質的に全面に亘って青色光遮断手段が設けられていてもよい。【００２６】
また、迷光の入射を効果的に抑制するためには、青色光遮断手段は、レーザ光用光学部品の光入射面に接して設けられていることが好ましいが、青色光遮断手段がレーザ光用光学部品の光入射面と離隔して設けられることを妨げるものではない。もっとも、青色遮断手段がレーザ光用光学部品から離隔して設けられる場合には、離隔部分から迷光が入射しないように、できるだけ光入射面に近接して設けられることが好ましい。【００２７】
青色光遮断手段の代表的な具体例として、光学部品の光入射面上に成膜にされた無機多層膜からなるものがある。無機多層膜は、光入射面の上に、たとえば、ＴｉＯ２やＴａ２Ｏ５などからなる高屈折率誘電体膜とＳｉＯ２などからなる低屈折率誘電体膜とが交互に積層された波長選択性のある誘電体多層膜を用いることができる。このような誘電体多層膜は、真空蒸着やスパッタによって形成することができる。【００２８】
波長６００〜８００ｎｍの光の透過率を向上し、光学部品の使用波長における光透過率を高くする観点では、無機多層膜は、光学部品の使用波長における反射防止機能を併せて持つことが好ましい。たとえば、ＤＶＤとＢＤの二つの波長で互換的に用いる光ヘッド装置に用いる光学部品では、波長６４５〜６７５ｎｍにおける反射防止機能を持つように無機多層膜を設計する。また、ＣＤとＢＤの二つの波長で互換的に用いる光ヘッド装置に用いる光学部品では、波長７７０〜８００ｎｍにおける反射防止機能を持つように無機多層膜を設計する。【００２９】
青色光遮断手段は、上記のような光学部品の表面に設けられた無機多層膜に限るものではなく、本発明の光透過特性を有するものであれば何でもよく、酸化セリウムや三価の鉄などの青色光吸収成分を含むガラスなども、光学部品の用途により用いることができる。【００３０】
また、青色光遮断手段は、レーザ光用光学部品とは別体として設けることも可能である。この場合は、透明な基板上に前述した無機多層膜を設けるなどして、青色光遮断手段とすることができる。なお、ここでいうところの「透明」とは、可視光全域にわたって、充分な光透過率を示す必要はなく、少なくとも光学部品が使用する光の波長に対しては光学部品として必要な光透過率を示せば充分である。基板の材料としては光学的に等方な材料が好ましく、また耐久性の点でガラスや水晶、石英などの無機系材料が好ましい。【００３１】
本発明のレーザ光用光学部品とは、レーザ光の光路内で用いられる光学部品であれば限定されず、たとえば光ヘッド装置内に用いられる、レンズ、ホログラム（偏光ホログラムを含む）、位相差板、偏光子、回折格子、プリズム、フィルター、ミラー、液晶光学素子（例えば、収差補正機能、波面制御機能、偏光状態制御機能、透過率可変機能、回折効率可変機能などの機能のいずれかを含んだもの）、光吸収素子、センサーレンズが例示できる。【００３２】
また、本発明の光学部品に使用される有機材料の例としては、アクリル系樹脂、ポリカーボネート樹脂、シクロオレフィン系樹脂、フッ素樹脂、透明ポリイミド樹脂、エポキシ系樹脂、スチレン系樹脂などや、特に４００ｎｍ帯の光に対して吸収がある有機材料、また、これらのほか、前述のように液晶材料、特に高分子液晶材料がある。このような高分子液晶材料の例としては、特開２００１−２２０５８３号公報に記載されたものがあり、特に、屈折率異方性が大きく、耐久性の高いことから、−Ｐｈ−ＣＯ−あるいはトランを有する化合物を含む重合性組成物を重合して得られた高分子液晶が好ましい（ここで、Ｐｈは１，４−フェニレン基をあらわす）。【００３３】
また、本発明の光学部品は、青色光遮断手段が設けられている光入射面とは異なる少なくともひとつの光入射面の、波長３５０〜３７５ｎｍの光の透過率が２０％以上であることが好ましい。このようにすることにより、光学部品の製造工程で、紫外線を照射して紫外線硬化するなどの工程を採用することができるようになる。波長３５０〜３７５ｎｍの光の透過率は、好ましくは５０％以上である。【００３４】
この場合において、波長３５０〜３７５ｎｍの光の透過率が２０％以上である光入射面は、青色光の迷光が少ない青色レーザ光源側以外に配置されることが好ましい。また、このように、波長３５０〜３７５ｎｍの光の透過率を２０％以上とした面であっても、光学部品に使用された有機材料の劣化を抑制する観点で、波長３１０ｎｍ以下の光の透過率は５％以下に抑えることが好ましい。波長３１０ｎｍ以下の光の透過率は、好ましくは１％以下、さらに好ましくは０．５％以下である。【００３５】
さらに、青色光遮断手段が設けられている光入射面とは異なる少なくともひとつの光入射面の４００〜４１０ｎｍの反射率が、７０％以下であることが好ましい。より好ましくは５０％以下、特に好ましくは３０％以下である。青色光遮断手段が設けられている光入射面からわずかに漏れこんだ青色光が素子を透過し、入射面と異なる面に到達した場合に、その面で青色光が反射されると、青色光が素子内を往復することにより、素子内の青色光が閉じ込められ光密度が高くなる。上述の好ましい態様はこのような光の閉じ込めを防ぐのに、効果がある。つまり、入射面から青色遮断手段を透過し漏れこんだ青色光を、入射面と異なる面での反射を小さくすることで、光の閉じ込めを防止することが好ましい。【００３６】
４００〜４１０ｎｍの光の透過率が低い特性を有する青色光遮断手段は、青色光が入射する面に対して施されているのが好ましい。対向する面にも同様の低い透過率となる特性を有する場合、少なからず青色光遮断手段の入射面を透過した光が閉じ込められて発振を起こして、信頼性の低下を招く恐れがある。したがって、４００〜４１０ｎｍの光が入射する面に２０％以下の透過率を有し、対向する面は、４００〜４１０ｎｍの光に対して６０％以上の透過率を有するものが好ましい。【００３７】
多層膜としてチタン酸化物ＴｉＯ２、ＴｉＯｘ（１．５≦ｘ≦１．９９）を用いる場合、青色光遮断手段の入射面の４００〜４１０ｎｍの透過率は２０％以下、反射率は４０％以下、残りが吸収率であるように設定されていると入射面を透過した光が閉じ込められ発振による信頼性の低下を回避でき好ましい。【００３８】
本発明のレーザ光用光学部品は、波長４００〜４１０ｎｍのレーザ光および波長６００ｎｍ以上のレーザ光を使用する光ヘッド装置の光学系として好ましく用いることができる。すなわち、波長６００ｎｍ以上のレーザ光の光路内で、かつ波長４００〜４１０ｎｍのレーザ光の光路外である部分に配置されれば、波長４００〜４１０ｎｍの光の迷光が光学部品の有機材料部分に到達することが少ないため、長寿命の光ヘッド装置を得ることができる。この場合、前述のように、波長４００〜４１０ｎｍの光については透過率２０％以下であり、かつ波長６００〜８００ｎｍの光については透過率６０％以上となるような青色光遮断手段を設けた光入射面は、波長４００〜４１０ｎｍのレーザ光の光源側に配置することが好ましい。また、波長４００〜４１０ｎｍのレーザ光の光源側と反対側の面については、波長４００〜４１０ｎｍの光については透過率２０％以下であり、かつ波長６００〜８００ｎｍの光については透過率６０％以上となるような青色光遮断手段を設けることにより、青色迷光を極限まで抑制してもよいし、光学部品の製造工程中で紫外線照射などの必要性がある場合は、波長３５０〜３７５ｎｍの光の透過率が２０％以上であるような面としてもよい。【００３９】
以下、本発明の光学部品について、図１を参照しながら、具体的に説明する。
図１は、位相板付偏光ホログラム１０の光入射側および光出射側の面に無機多層膜を形成した例であり、その断面図である。図１において、第１透明基板１および第２透明基板２は、その間に高分子液晶からなる凹凸部５、その凹凸を充填する充填接着剤７および使用波長の１／４に相当するリターデーションを有する位相板６を挟持している。ここで、凹凸部５は光学異方性を有しており、基板に平行な方向に異常光屈折率を有する。充填接着剤７の屈折率と凹凸部５の常光屈折率とは、偏光ホログラムの使用波長において、ほぼ一致している。かかる構成をとることにより、凹凸部５と充填接着剤７とで偏光回折格子部が形成される。すなわち、位相板付偏光ホログラム１０の偏光回折格子部に、凹凸部５の常光屈折率の方向に偏光した光が入射すると回折せずに透過し、凹凸部５の異常光屈折率の方向に偏光した光が入射すると回折する。【００４０】
また、第２透明基板２の、凹凸部５と反対側の表面全面には無機材料からなる無機の光学多層膜４が成膜されている。光学多層膜４を形成することにより、第２の透明基板２に入射する４００〜４１０ｎｍの光については、各光学多層膜に入射する光の強度の２０％以下に低減される。また、第２の透明基板２に入射する波長６００〜８００ｎｍの光については、各光学多層膜に入射する光の強度の６０％以上が確保される。【００４１】
さらに、第１の透明基板１に入射する波長３５０〜３７５ｎｍの光の透過率が２０％以上確保されており、この面を通して、光学部品の製造工程中で必要な紫外線照射を行うことができる。また、第１透明基板１の、凹凸部５と反対側の表面全面には無機材料からなる光学多層膜３が成膜されており、光学部品の使用波長での反射防止がなされている。【００４２】
図１に示した本発明の光学部品を光ヘッド装置に組み入れた場合の作用について、図４を参照しながら、以下に説明する。図４では、簡単のため、ＤＶＤとＢＤとの二波長互換の光ヘッド装置の例を示しているが、ＣＤ用の光学系を追加して、三波長互換の光ヘッド装置とすることは当業者には容易である。また、対物レンズは、ＤＶＤとＢＤとの二波長で共用する例としているが、別々の対物レンズを使用することもできる。【００４３】
青色レーザ光源９０から発せられた光は青色用コリメータレンズ８０および青色用偏光ホログラム１１０を介して１／４波長板である青色用位相板１２０によって円偏光とされ、ダイクロプリズム３０で対物レンズ４０の方向に偏向させられて、対物レンズ４０を介して光ディスク５０に照射される。照射された青色光は光ディスク５０で反射するとともに反対周りの円偏光となって、対物レンズ４０、ダイクロプリズム３０を介して、青色用位相板１２０によって光ディスク５０への照射時とは直交する方向に偏光成分をもつ偏光となって青色用偏光ホログラム１１０で回折させられ、青色用光検出器１００にて検出される。【００４４】
一方、ＤＶＤレーザ光源７０から発せられた光はＤＶＤ用コリメータレンズ２０を介して、図１の位相板付偏光ホログラム１０に入射し、位相板６によって円偏光とされ、ダイクロプリズム３０、対物レンズ４０を介して光ディスク５０に照射される。照射されたＤＶＤ光は光ディスク５０で反射するとともに反対周りの円偏光となって、対物レンズ４０、ダイクロプリズム３０を介して、図１の位相板付偏光ホログラム１０に再度入射し、位相板６によって光ディスク５０への照射時とは直交する方向に偏光成分をもつ偏光となって位相板付偏光ホログラム１０の偏光回折格子部で回折させられ、ＤＶＤ用光検出器６０にて検出される。【００４５】
このとき、青色レーザ光源９０を起源とする青色迷光が発生し、位相板付偏光ホログラム１０に入射するが、前述のとおり、位相板付偏光ホログラム１０に設けられた光学多層膜４により、青色迷光が遮断されて、位相板付偏光ホログラムを構成する凹凸部５や充填接着剤７などの有機材料の劣化が抑制される。
【実施例】
【００４６】
以下、本発明を実施例に即して説明するが、本発明は、実施例に限定されるものではない。【００４７】
本例は図１に示した本発明の光学部品の実施形態の具体例である。まず、ガラス製の第１透明基板１の空気側の表面に、真空蒸着法を用いて光学多層膜３を成膜する。ガラスはショット社製Ｂ２７０−Ｓｕｐｅｒｗｉｔｅを使用した。光学多層膜３は波長３９５〜４１５ｎｍ、６４５〜６７５ｎｍおよび７７０〜８００ｎｍの各波長の入射光の反射を防止するとともに３１０ｎｍ以下のＵＶ光を遮断する機能を有する。光学多層膜の各層の厚さを表１に示す。この基板の透過率は波長２００〜３１０ｎｍの範囲において１％以下、波長３９５〜４１５ｎｍにおいては９９％以上（波長４０５ｎｍにおいては９９．８％：反射は０．２％）であり、波長６４５〜６７５ｎｍにおいては９９％以上（６６０ｎｍにおいては９９．８％）、波長７７０〜８００ｎｍにおいては９９％以上（７８５ｎｍにおいては９９．８％）である。基板自体の透過率は９８％以上であり、これらの透過率は光学多層膜の透過率とほぼみなしてよい。【００４８】
【表１】
2008001636.tif 000003
【００４９】
続いて、ガラス製の第２透明基板２の空気側の表面に、真空蒸着法を用いて光学多層膜４を成膜する。ガラスはショット社製Ｂ２７０−Ｓｕｐｅｒｗｉｔｅを使用した。光学多層膜４は、波長３９５〜４１５ｎｍの光を遮断するとともに波長６４０〜６９０ｎｍおよび波長７６０〜８００ｎｍの各波長の入射光の反射を防止し、透過率を高める機能を有する。光学多層膜の各層の厚さを表２に示す。この光学多層膜付き基板の透過率は波長３９５〜４１５ｎｍにおいては１％以下（波長４０５ｎｍにおいては０.５％）であり、波長６４０〜６９０ｎｍにおいては９９％以上（６６０ｎｍにおいては９９．８％）、波長７６０〜８００ｎｍにおいては９９％以上（７８５ｎｍにおいては９９．８％）が得られる。基板自体の透過率は９８％以上であり、これらの透過率は光学多層膜の透過率とほぼみなしてよい。【００５０】
【表２】
2008001636.tif 000004
【００５１】
次に、第２の透明基板２に、ポリカーボネートからなる位相板６を積層する。位相板のリターデーションは使用波長に対しλ／４相当となるように作製する。【００５２】
さらに、ガラス製の第１透明基板１に、液晶モノマーを均一に塗布し、ＵＶ光を照射して高分子化させて、複屈折性を有する高分子液晶膜とする。液晶モノマーとしては、特開２００１−２２０５８３号公報に記載された−Ｐｈ−ＣＯ−あるいはトランを有する化合物を含む重合性組成物を使用する。このとき、液晶分子の配向方向が紙面に垂直になるように選択し、厚さが１１．６μｍになるように、塗布条件を決める。この高分子液晶膜の波長６６０ｎｍに対する常光屈折率が１．５４５、異常光屈折率が１．７６５である。波長７８５ｎｍに対する常光屈折率が１．５３８、異常光屈折率が１．７５３である。この高分子液晶膜をフォトリソグラフィとエッチングの技術を用いて、断面が階段格子状の凹凸部５を形成するように加工する。【００５３】
次に、第１透明基板１の高分子液晶からなる凹凸部５を埋めるように、紫外線硬化性の充填接着剤７を用いて位相板６の積層された第１透明基板１を接着した。このとき、充填接着剤７としては、波長６６０ｎｍに対する屈折率が１．５４５、波長７８５ｎｍに対する屈折率が１．５３６になるものを選ぶ。紫外線硬化は、水銀ランプを第１透明基板側から照射することにより行った。【００５４】
こうして作製される本例の位相板付偏光ホログラムにおいて、波長が４０５ｎｍである青色迷光が照射されると、光学多層膜４により青色光は遮断され、素子内部に入射されないため、青色迷光から高分子液晶を保護できる。【００５５】
この位相板付偏光ホログラムについて、第２の透明基板２側から、温度８０℃、積算曝露エネルギー２５ｍＷｈ／ｍｍ２の試験条件で、青色レーザ光曝露実験を行った。試験前の波長６６０ｎｍでのレーザ光の常光透過率は９６.３％、試験後の波長６６０ｎｍでのレーザ光の常光透過率は９６．４％であり、試験前の透過率と変化がない。結果を図２に示す。【００５６】
基板に成膜する光学多層膜４を青色光を遮断する機能のない４層構成の６４５〜６７５ｎｍおよび７７０〜８００ｎｍの波長の入射光の反射防止膜とした以外は前記実施例と同様にして光学部品を作成し、同様の青色レーザ暴露試験を行うと、試験前の波長６６０ｎｍでのレーザ光の透過率は９６．２％、試験後の波長６６０ｎｍでのレーザ光の透過率は６７．５％であり、試験後は試験前の透過率と比較して約２８％の透過率低下が認められる。結果を図３に示す。【００５７】
本発明を詳細にまた特定の実施態様を参照して説明したが、本発明の精神と範囲を逸脱することなく様々な変更や修正を加えることができることは当業者にとって明らかである。
本出願は、2006年6月26日出願の日本特許出願（特願2006−175461）に基づくものであり、その内容はここに参照として取り込まれる。
【産業上の利用可能性】
【００５８】
本発明の光学部品は、ＢＤを含む複数波長互換の光ヘッド装置、特にＣＤ、ＤＶＤ、ＢＤの３波長互換光ヘッド装置の、ＣＤ、ＤＶＤを再生・記録するレーザ光の光路内で用いることが有用である。
【図１】
2008001636.tif 000005
【図２】
2008001636.tif 000006
【図３】
2008001636.tif 000007
【図４】
2008001636.tif 000008
【国際調査報告】
2008001636.tif 000009
2008001636.tif 000010
2008001636.tif 000011
2008001636.tif 000012